СПОСОБ ДИАГНОСТИРОВАНИЯ КАЧЕСТВА ПОВЕРХНОСТНОЙ СТРУКТУРЫ МЕТАЛЛОПРОКАТА
METHOD TO DIAGNOSE QUALITY OF SURFACE STRUCTURE OF METAL-ROLL

Изобретение относится к черной металлургии, в частности к прокатному производству, и может быть использовано в системах диагностирования состояния поверхности металлопроката.
Задача определения поверхностных дефектов металлопроката актуальна для большинства металлургических заводов. Успешное решение этой проблемы во многом предопределяется используемым методом обнаружения поверхностных дефектов, их идентификацией, последующим расчетом показателей индивидуальных характеристик обнаруженных поверхностных дефектов металлопроката. Теоретические и практические разработки в направлении изучения фрактальных свойств поверхностных и внутренних структур различных металлов и их сплавов, методы расчета фрактальной размерности как показателя особенности структуры поверхности металла, а также расчеты зависимости количественных показателей микроструктуры высокопрочных сплавов от параметров термической обработки позволяют говорить о возможности использования данного подхода в задаче диагностирования поверхностной структуры металлопроката [1].
В настоящее время известен способ ультразвукового контроля структуры металлопроката [2]: для определения внутренних дефектов используется ультразвук с частотой 20000 колебаний в секунду. Данный метод основан на способности звуковой волны отражаться от встречающихся препятствий. Чем меньше дефект, тем меньшей длины звуковая волна может от него отразиться, тем самым обнаружить его местоположение.
Недостатком данного способа контроля обнаружения дефектов в структуре металлопроката является узкий диапазон геометрических размеров обнаруженных дефектов, то есть он позволяет обнаружить дефекты размерами до 1-2 миллиметров. Для обнаружения дефектов, не попавших в данный диапазон, используется визуальный осмотр контролером управления технического контроля, который в случае обработки большого количества информации при определении качества поверхности металлопроката может допустить субъективные ошибки.
Наиболее близким к предлагаемому способу является способ, используемый в системе «Гранулометр» для непрерывного бесконтактного определения гранулометрического состава кусковых материалов [3]. Сигнал с устройства съема видеоинформации подается через переключающее устройство в компьютер на устройство оцифровки аналогового сигнала. В полученном кадре изображения специальными алгоритмами подавляются посторонние помехи и выделяются контуры окатышей. Из дальнейшего рассмотрения исключаются окатыши, точное распознавание формы которых невозможно (из-за сильного закрытия соседними окатышами). Далее для каждого окатыша находится эквивалентный диаметр, равный максимальному вписываемому диаметру. Ошибка определения размера идеального сферического предмета составляет меньше 0,25 мм (по диаметру). По измеренным диаметрам рассчитывается гистограмма распределения по массе. Информация выдается после обработки и усреднения по 5-15 обработанным кадрам (итерациям). Число требуемых кадров для усреднения настраивается при монтаже системы «Гранулометр» с учетом стабильности гранулометрического состава в точке измерения, требуемого времени выдачи информации, числа каналов измерения.
Данная система не может быть использована для диагностирования поверхности металлопроката, так как не позволяет осуществить обнаружение дефектов, являющихся объемными объектами (имеют глубину, ширину и длину, а также контур различной непрерывной формы).
Задачей изобретения является разработка способа диагностики поверхностной структуры металлопроката, основанного на определении показателя характеристики дефекта посредством расчета фрактальной размерности и индекса вариации с последующим соотнесением дефекта к определенному классу.
m
0
1
m
Сущность изобретения заключается в том, что, как и в известном способе, принятом за прототип, проводится видеосъемка металлографических структур контролируемого объекта, однако в данном случае проводится видеосъемка не кускового материала в виде окатышей, а движущегося металлопроката: рельс, поступающий на стеллаж, с помощью устройств, позволяющих проводить фиксацию быстродвижущихся высокотемпературных поверхностей, подвергается видеосъемке как по горизонтали, так и по вертикали (видеоснимки в вертикальной проекции соответствуют секущим плоскостям фиг.1); полученные снимки поступают на устройство распознавания микроструктуры фиксируемого объекта - цифровой микроскопии «GX-71», который в сочетании с системой анализа изображений «SIAMS PHOTOLAB», содержащейся в компьютере, позволяет решить задачу набора данных для получения результатов металлографического исследования (система анализа изображений «SIAMS PHOTOLAB» представляет собой программный продукт, состоящий из отдельных программных модулей и предназначенных для проведения обработки и анализа изображений, полученных при помощи цифровых и аналоговых фото- и видеокамер, а также сканеров в ходе проведения микро- и макросъемки); далее через коммутатор видеовхода полученные снимки поступают на рабочую станцию, частота получения видеокадров (величина h, фиг.1) определится в зависимости от требований, предъявляемых к марке контролируемого металлопроката по ГОСТу; далее осуществляется предварительная обработка: изображения, поступившие с микроскопа, подвергаются изменению контрастности, сглаживанию шумов, подчеркиванию границ, отличающийся тем, что в предлагаемом способе помимо перечисленных операций дополнительно осуществляется получение вертикальных изображений сканируемой поверхности и дальнейший перевод полученных вертикальных видеоснимков во временной ряд данных x(l), где l - текущий порядковый номер данного во временном ряде соответствующего вертикального сечения,
, α и β - первый и последний порядковый номер данного во временном ряде данных x(l); далее осуществляется структурный анализ полученного временного ряда данных x(l) для определения местоположения и отдельных координат контура дефекта по следующей схеме: задается величина скользящего интервала данных [α;β], который перемещается вдоль полученного временного ряда данных вертикального сечения, при этом α, β - текущие порядковые номера крайних (первого, последнего) данных на заданном интервале в режиме скольжения, β принимает значение l, α определится конкретной заданной величиной для скользящего интервала; проводится неоднократное n-е равномерное разбиение на равные подинтервалы ω=[α=l<l<…<l=β], m=1…M, где М - число данных в подинтервале, n=2…N; затем определяется сумма разностей между максимальным и минимальным значениями данных в рамках анализируемых подинтервалов:
m
n
l
a
a
a
где
,
- максимальное и минимальное значения в ω-й подинтервал,
- число подинтервалов при конкретном m в n-м разбиении, n-порядковый номер разбиения на подинтервалы. Накопленные суммы A(l) являются данными для определения параметров ( и b) уравнения регрессии: у=x+b с помощью метода наименьших квадратов; динамический индекс вариации в текущий момент времени отождествляется µ(l)=-. Расчет индекса вариации по описанной схеме осуществляется для каждого х(l)-го значения временного ряда данных в динамическом режиме. Момент изменения знака динамического индекса вариации на противоположный свидетельствует об изменении структуры анализируемого временного ряда данных и соответствует начальной или конечной координате дефекта металлопроката.
µ
Далее в соответствии с задачей распознавания дефектов металлопроката производится выделение замкнутых контуров изображений поверхностных дефектов. На следующем этапе обработки проводится предварительная идентификация выявленного контура дефекта и в зависимости от вида полученного контура его включают в какую-либо группу (пузырь, морщина, закат, трещина). После чего проводится разбиение замкнутого контура на отдельные составляющие, с последующим представлением данных в виде временных рядов данных. Разбиение проводится по крайним точкам, которые соответствуют минимальному и максимальному значениям по оси абсцисс в декартовых координатах [4]. Расчет фрактальной размерности осуществляется по формуле D=µ+1, где µ рассчитывается однократно по приведенной выше схеме для всего ряда данных, соответствующего выделенной составляющей замкнутого контура.
Дальнейшая обработка изображений поверхностных дефектов заключается в определении среднего значения фрактальной размерности контуров по полученным временным рядам данных для двух разомкнутых частей контура:
µв
µн
где D, D - значения фрактальной размерности для верхней и нижней части контура дефекта соответственно.
После определения фрактальной размерности проводится сопоставление результатов со значениями эталонной шкалы. Эталонная шкала включает виды поверхностных дефектов, их максимально допустимые геометрические размеры, а также соответствующие им максимально допустимые значения фрактальной размерности. В случае если фрактальная размерность вновь выявленного дефекта превышает максимальное значение, делается вывод о невозможности устранения дефекта.
На конечном этапе функционирования системы проводится представление информации на рабочей станции об обнаруженных дефектах и их местоположении; при этом выделены устранимые дефекты и дефекты, которые не подлежат устранению. Неустранимые дефекты являются основанием для перевода контролируемой продукции в более низкую категорию качества или направляются на вырезку дефектных участков для определения причины его возникновения.
Литература
1. Федор Е. Фракталы. / Е.Федор. - М.: Мир, 1991. - 254 с.
2. Козырев Н.А. Железнодорожные рельсы из электростали. / Н.А.Козырев, В.В.Павлов, Л.А.Годик, В.П.Дементьев. - Новокузнецк: Новокузнецкий полиграфкомбинат, 2006. - 388 с.
3. Стародумов А.В. Оценка качества дробленой руды с помощью системы «Индикатор крупности». / А.В.Стародумов, В.Н.Круглов. // Сталь. - 2006. - №6. - с.47-48.
4. Дубовиков М.М. Размерность минимального покрытия и локальный анализ фрактальных временных рядов. / М.М.Дубоввиков, Н.В.Крянев, А.В.Старченко. // Вестник РУДН, серия прикладная и компьютерная математика. Т 3. - 2007. - №1, с 30-44.